(57)【要約】      （修正有）【課題】  面発光型装置及びその製造方法に関して、静電破壊を防止して、信頼性向上を図った面発光型装置とその製造方法を提供する。【解決手段】  本発明に係る面発光型装置１００は，第１面１０１ａと、第１面１０１ａの面指数とは異なる面指数を有する第２面１０１ｂと、第１面１０１ａの面指数と同じ面指数を有する第３面１０１ｃとを含む基板１０１と、  第１面１０１ａの上方に形成された、第１導電型の第１半導体層１０２と、活性層１０３と、第２導電型の第２半導体層１０４とを含む発光部１４０と、  第２面１０１ｂの上方に形成された第２導電型の第１半導体層１１２と、第３面１０１ｃの上方であって、第１半導体層１１２に連続して形成された第１導電型の第２半導体層１１４とを含む整流部１２０とを形成し、  発光部１４０と整流部１２０とは、電気的に並列接続され、整流部１２０は，発光部１４０とは逆方向の整流作用を有する。【選択図】      図２
2006261521.tif 000002
【特許請求の範囲】
【請求項１】
第１面と、該第１面に対して傾斜しており、該第１面の面指数とは異なる面指数を有する第２面と、該第２面に対して傾斜しており、該第１面の面指数と同じ面指数を有する第３面と、を含む基板と、
前記第１面の上方に形成された発光部と、
前記第２面および前記第３面の上方に形成された整流部と、を含み、
前記発光部は、
第１導電型の第１半導体層と、
前記第１半導体層の上方に形成された活性層と、
前記活性層の上方に形成された第２導電型の第２半導体層と、を含み、
前記整流部は、
前記第２面の上方に形成された第２導電型の第１半導体層と、
前記第３面の上方であって、前記第１半導体層に連続して形成された第１導電型の第２半導体層と、を含み、
前記発光部の前記第１半導体層の少なくとも一部、前記整流部の前記第１半導体層、および前記整流部の前記第２半導体層は、同一の工程で形成され、かつ、同じ不純物を含み、
前記発光部と前記整流部とは、電気的に並列接続され、
前記整流部は、前記発光部とは逆方向の整流作用を有する、面発光型装置。
【請求項２】
請求項１において、
前記発光部の前記第１半導体層の上面、前記発光部の前記活性層の上面、および前記発光部の前記第２半導体層の上面は、前記第１面に平行であり、
前記整流部の前記第１半導体層の上面は、前記第２面に平行であり、
前記整流部の前記第２半導体層の上面は、前記第３面に平行である、面発光型装置。
【請求項３】
請求項１または２において、
前記第１面および前記第３面は、前記基板の面指数と同じ面指数を有する、面発光型装置。
【請求項４】
請求項１〜３のいずれかにおいて、
前記不純物は、ケイ素であり、
前記発光部の前記第１半導体層、前記整流部の前記第１半導体層、および前記整流部の前記第２半導体層は、ＧａＡｓ層およびＡｌＧａＡｓ層のうちの少なくとも一方を含む、面発光型装置。
【請求項５】
請求項１〜４のいずれかにおいて、
前記発光部の前記第１半導体層と電気的に接続された第１電極と、
前記発光部の前記第２半導体層と電気的に接続された第２電極と、
前記整流部の前記第１半導体層と電気的に接続された第３電極と、
前記整流部の前記第２半導体層と電気的に接続された第４電極と、を含み、
前記第１電極と前記第３電極とは、電気的に接続され、
前記第２電極と前記第４電極とは、電気的に接続されている、面発光型装置。
【請求項６】
請求項１〜５のいずれかにおいて、
前記発光部の上面は、前記整流部の前記第２半導体層の上面の延長面上にある、面発光型装置。
【請求項７】
請求項１〜６のいずれかにおいて、
前記発光部は、面発光型半導体レーザとして機能し、
前記発光部の前記第１半導体層および前記発光部の前記第２半導体層は、ミラーである、面発光型装置。
【請求項８】
基板の第１面に対して傾斜し、該第１面の面指数とは異なる面指数を有するように第２面を形成し、かつ、該第２面に対して傾斜し、該第１面の面指数と同じ面指数を有するように第３面を形成する工程と、
前記第１面の上方に発光部を形成し、かつ、前記第２面および前記第３面の上方に整流部を形成する工程と、を含み、
前記発光部および前記整流部を形成する工程は、
前記基板の上方に、少なくとも前記発光部の第１半導体層、前記整流部の第１半導体層、および前記整流部の第２半導体層となる第１層を、該発光部の該第１半導体層および該整流部の該第２半導体層が第１導電型に、該整流部の該第１半導体層が第２導電型になるような不純物を添加して形成する工程と、
前記第１層の上方に、少なくとも前記発光部の活性層となる第２層を形成する工程と、
前記第２層の上方に、少なくとも前記発光部の第２半導体層となる第３層を形成する工程と、
前記第１層、前記第２層、および前記第３層をパターニングすることにより、前記第１面の上方に前記発光部の前記第１半導体層、前記発光部の前記活性層、および前記発光部の前記第２半導体層を形成し、前記第２面の上方に前記整流部の前記第１半導体層を形成し、かつ、前記第３面の上方に前記整流部の前記第２半導体層を形成する工程と、を含み、
前記発光部と前記整流部とは、電気的に並列接続されるように配置され、
前記整流部は、前記発光部とは逆方向の整流作用を有するように形成される、面発光型装置の製造方法。
【請求項９】
請求項８において、
前記発光部の前記第１半導体層、前記整流部の前記第１半導体層、および前記整流部の前記第２半導体層は、分子線エピタキシー法により形成される、面発光型装置の製造方法。
【発明の詳細な説明】
【技術分野】
【０００１】
本発明は、面発光型装置及びその製造方法に関する。
【背景技術】
【０００２】
面発光型半導体レーザは、端面発光型半導体レーザに比べて素子の体積が小さいため、素子自体の静電破壊耐圧が低い。このため、実装プロセスにおいて、機械又は作業者から加えられた静電気によって素子がダメージを受けることがある。特に、面発光型半導体レーザなどの面発光型装置は、順方向電圧にはある程度の耐性を有するが、逆方向電圧には耐性が低く、逆方向電圧が印加されることによって素子が破壊されることがある。通常、実装プロセスでは、静電気を除去するためにさまざまな対策が施されるが、それらの対策には限界がある。
【０００３】
なお、端面発光型半導体レーザに関しては、例えば、特開２００４−６５４８号公報に、レーザダイオードと並列に容量素子を接続して、静電破壊耐圧を向上させる技術が開示されている。
【特許文献１】特開２００４−６５４８号公報
【発明の開示】
【発明が解決しようとする課題】
【０００４】
本発明の目的は、面発光型装置及びその製造方法に関して、静電破壊を防止して、信頼性の向上を図ることにある。
【課題を解決するための手段】
【０００５】
本発明に係る面発光型装置は、
第１面と、該第１面に対して傾斜しており、該第１面の面指数とは異なる面指数を有する第２面と、該第２面に対して傾斜しており、該第１面の面指数と同じ面指数を有する第３面と、を含む基板と、
前記第１面の上方に形成された発光部と、
前記第２面および前記第３面の上方に形成された整流部と、を含み、
前記発光部は、
第１導電型の第１半導体層と、
前記第１半導体層の上方に形成された活性層と、
前記活性層の上方に形成された第２導電型の第２半導体層と、を含み、
前記整流部は、
前記第２面の上方に形成された第２導電型の第１半導体層と、
前記第３面の上方であって、前記第１半導体層に連続して形成された第１導電型の第２半導体層と、を含み、
前記発光部の前記第１半導体層の少なくとも一部、前記整流部の前記第１半導体層、および前記整流部の前記第２半導体層は、同一の工程で形成され、かつ、同じ不純物を含み、
前記発光部と前記整流部とは、電気的に並列接続され、
前記整流部は、前記発光部とは逆方向の整流作用を有する。
【０００６】
この面発光型装置によれば、前記発光部に逆方向電圧が印加されても、前記発光部と並列接続された前記整流部に電流が流れる。これにより、この面発光型装置の逆方向電圧に対する静電破壊耐圧を著しく向上させることができる。従って、実装プロセス等における静電破壊を防止できるため、取り扱いに優れるとともに、信頼性の向上を図ることができる。
【０００７】
なお、本発明において、特定のもの（以下、「Ａ」という）の上方に形成された他の特定のもの（以下、「Ｂ」という）とは、Ａ上に直接形成されたＢと、Ａ上に、Ａ上の他のものを介して形成されたＢと、を含む。また、本発明において、Ａの上方にＢを形成するとは、Ａ上に直接Ｂを形成する場合と、Ａ上に、Ａ上の他のものを介してＢを形成する場合と、を含む。
【０００８】
また、本発明において、Ａ面（例えば、ＧａＡｓの（１１１）Ａ面）とＢ面（例えば、ＧａＡｓの（１１１）Ｂ面）とは、異なる面指数を有するものとする。
【０００９】
本発明に係る面発光型装置において、
前記発光部の前記第１半導体層の上面、前記発光部の前記活性層の上面、および前記発光部の前記第２半導体層の上面は、前記第１面に平行であり、
前記整流部の前記第１半導体層の上面は、前記第２面に平行であり、
前記整流部の前記第２半導体層の上面は、前記第３面に平行であることができる。
【００１０】
本発明に係る面発光型装置において、
前記第１面および前記第３面は、前記基板の面指数と同じ面指数を有することができる。
【００１１】
本発明に係る面発光型装置において、
前記不純物は、ケイ素であり、
前記発光部の前記第１半導体層、前記整流部の前記第１半導体層、および前記整流部の前記第２半導体層は、ＧａＡｓ層およびＡｌＧａＡｓ層のうちの少なくとも一方を含むことができる。
【００１２】
本発明に係る面発光型装置において、
前記発光部の前記第１半導体層と電気的に接続された第１電極と、
前記発光部の前記第２半導体層と電気的に接続された第２電極と、
前記整流部の前記第１半導体層と電気的に接続された第３電極と、
前記整流部の前記第２半導体層と電気的に接続された第４電極と、を含み、
前記第１電極と前記第３電極とは、電気的に接続され、
前記第２電極と前記第４電極とは、電気的に接続されていることができる。
【００１３】
本発明に係る面発光型装置において、
前記発光部の上面は、前記整流部の前記第２半導体層の上面の延長面上にあることができる。
【００１４】
本発明に係る面発光型装置において、
前記発光部は、面発光型半導体レーザとして機能し、
前記発光部の前記第１半導体層および前記発光部の前記第２半導体層は、ミラーであることができる。
【００１５】
本発明に係る面発光型装置の製造方法は、
基板の第１面に対して傾斜し、該第１面の面指数とは異なる面指数を有するように第２面を形成し、かつ、該第２面に対して傾斜し、該第１面の面指数と同じ面指数を有するように第３面を形成する工程と、
前記第１面の上方に発光部を形成し、かつ、前記第２面および前記第３面の上方に整流部を形成する工程と、を含み、
前記発光部および前記整流部を形成する工程は、
前記基板の上方に、少なくとも前記発光部の第１半導体層、前記整流部の第１半導体層、および前記整流部の第２半導体層となる第１層を、該発光部の該第１半導体層および該整流部の該第２半導体層が第１導電型に、該整流部の該第１半導体層が第２導電型になるような不純物を添加して形成する工程と、
前記第１層の上方に、少なくとも前記発光部の活性層となる第２層を形成する工程と、
前記第２層の上方に、少なくとも前記発光部の第２半導体層となる第３層を形成する工程と、
前記第１層、前記第２層、および前記第３層をパターニングすることにより、前記第１面の上方に前記発光部の前記第１半導体層、前記発光部の前記活性層、および前記発光部の前記第２半導体層を形成し、前記第２面の上方に前記整流部の前記第１半導体層を形成し、かつ、前記第３面の上方に前記整流部の前記第２半導体層を形成する工程と、を含み、
前記発光部と前記整流部とは、電気的に並列接続されるように配置され、
前記整流部は、前記発光部とは逆方向の整流作用を有するように形成される。
【００１６】
本発明に係る面発光型装置の製造方法において、
前記発光部の前記第１半導体層、前記整流部の前記第１半導体層、および前記整流部の前記第２半導体層は、分子線エピタキシー法により形成されることができる。
【発明を実施するための最良の形態】
【００１７】
以下、本発明の好適な実施形態について、図面を参照しながら説明する。
【００１８】
１．  まず、本実施形態に係る面発光型装置１００について説明する。
【００１９】
図１は、面発光型装置１００を模式的に示す平面図であり、図２は、図１のII−II線断面図であり、図３は、図１のIII−III線断面図であり、図４は、図１のIV−IV線断面図であり、図５は、図１のV−V線断面図であり、図６は、面発光型装置１００の回路図である。
【００２０】
面発光型装置１００は、図２、図３、図４に示すように、基板１０１と、発光部１４０と、整流部１２０と、を含む。本実施形態においては、発光部１４０が面発光型半導体レーザとして、整流部１２０が接合ダイオードとして機能する場合について説明する。
【００２１】
基板１０１は、発光部１４０、および整流部１２０を支持している。言い換えれば、発光部１４０、および整流部１２０は、同一基板（同一チップ）に形成され、モノリシック構造を成している。基板１０１の上面は、図２、図３に示すように、第１面１０１ａと、第２面１０１ｂと、第３面１０１ｃと、を含む。第１面１０１ａ、第２面１０１ｂ、および第３面１０１ｃは、この順に連続している。第２面１０１ｂは、第１面１０１ａおよび第３面１０１ｃに対して傾斜している。即ち、第１面１０１ａと、第３面１０１ｃとの間に、第２面１０１ｂが形成され、基板１０１の上面に段差が形成されている。第１面１０１ａは、第３面１０１ｃに比べ、低い位置に形成されている。
【００２２】
第１面１０１ａの面指数と、第３面１０１ｃの面指数とは、同じである。即ち、第１面１０１ａと、第３面１０１ｃとは、平行である。また、第１、第３面１０１ａ，１０１ｃは、基板１０１の面指数と同じ面指数を有することができる。即ち、具体的には、例えば、基板１０１として（１００）ＧａＡｓ基板を用いる場合、第１、第３面１０１ａ，１０１ｃは、（１００）面とすることができる。
【００２３】
第１、第３面１０１ａ，１０１ｃの面指数と、第２面１０１ｂの面指数とは、異なる。第１、第３面１０１ａ，１０１ｃの面指数と第２面１０１ｂの面指数との組み合わせとしては、後述するように、発光部１４０の第１半導体層１０２および整流部１２０の第２半導体層１１４が第１導電型に、整流部１２０の第１半導体層１１２が第２導電型に形成されるのであれば、特に限定されるわけではなく、種々の組み合わせが可能である。第１、第３面１０１ａ，１０１ｃと第２面１０１ｂとの組み合わせとしては、例えば、文献１（武部敏彦  他、電気学会電子材料研究会資料 EFM-91-17 (1991) 63）などを参照して適宜選択することができる。例えば、第１、第３面１０１ａ，１０１ｃと第２面１０１ｂとの組み合わせとしては、（１００）面と（３１１）Ａ面、（４１１）Ａ面と（１１１）Ａ面などが挙げられる。
【００２４】
基板１０１としては、例えば、半絶縁性ＧａＡｓ基板などが好適に用いられる。基板１０１としては、例えば、Ｓｉ基板または導電性のＧａＡｓ基板などの上に半絶縁性のＧａＡｓ層およびＡｌＧａＡｓ層のうちの少なくとも一方を形成したものなどを用いることもできる。
【００２５】
発光部１４０は、基板１０１の第１面１０１ａの上に形成されている。発光部１４０は、第１導電型（ｎ型）の第１半導体層１０２と、第１半導体層１０２の上に形成された活性層１０３と、活性層１０３の上に形成された第２導電型（本実施形態では、ｐ型）の第２半導体層１０４と、第２半導体層１０４の上に形成された第２導電型（ｐ型）のコンタクト層１２４と、を含む。第１半導体層１０２の上面、活性層１０３の上面、および第２半導体層１０４の上面は、第１面１０１ａに平行である。
【００２６】
第１半導体層１０２は、例えば、ｎ型Ａｌ０．９Ｇａ０．１Ａｓ層とｎ型Ａｌ０．１５Ｇａ０．８５Ａｓ層とを交互に積層した４０ペアの分布ブラッグ反射型（ＤＢＲ）ミラーである。第１半導体層１０２は、ケイ素（Ｓｉ）などのIV族原子を含む。活性層１０３は、例えば、ＧａＡｓウェル層とＡｌ０．３Ｇａ０．７Ａｓバリア層とから構成される量子井戸構造を３層重ねた多重量子井戸（ＭＱＷ）構造を有する。第２半導体層１０４は、例えば、ｐ型Ａｌ０．９Ｇａ０．１Ａｓ層とｐ型Ａｌ０．１５Ｇａ０．８５Ａｓ層とを交互に積層した２５ペアのＤＢＲミラーである。コンタクト層１２４は、例えば、ｐ型ＧａＡｓ層である。なお、第１半導体層１０２、活性層１０３、および第２半導体層１０４を構成する各層の組成および層数は特に限定されるわけではない。ｐ型の第２半導体層１０４、不純物がドーピングされていない活性層１０３、およびｎ型の第１半導体層１０２により、ｐｉｎダイオードが形成される。
【００２７】
発光部１４０のうち、コンタクト層１２４から第１半導体層１０２の途中にかけての部分が、柱状の半導体堆積体（以下「第１柱状部」という）１３１を構成しており、第１半導体層１０２の残りの部分が、他の柱状の半導体堆積体（以下「第２柱状部」という）１３２を構成している。第１柱状部１３１の平面形状は、例えば図１に示すような矩形（正方形を含む。以下同じ。）であるが、例えば、円形などであることもできる。第２柱状部１３２の平面形状は、例えば図１に示すような矩形である。第１柱状部１３１は、第２柱状部１３２の一部の上に形成されている。
【００２８】
発光部１４０は、酸化狭窄層１０５を有する。酸化狭窄層１０５は、例えば、第２半導体層１０４を構成する層のうちの１層である。酸化狭窄層１０５は、活性層１０３に近い領域に形成されている。酸化狭窄層１０５としては、例えば、ＡｌＧａＡｓ層を酸化したものなどを用いることができる。酸化狭窄層１０５は、中央に開口部を有する絶縁層である。
【００２９】
第１半導体層１０２の上には、第１電極１０７が形成されている。第１電極１０７の平面形状は、例えば図１に示すような矩形である。第１電極１０７は、第１半導体層１０２と電気的に接続されている。第１柱状部１３１の上には、第２電極１０９が形成されている。第２電極１０９の平面形状は、例えば図２に示すような中央に開口部１８０を有する矩形である。第２電極１０９は、コンタクト層１２４を介して第２半導体層１０４と電気的に接続されている。第２電極１０９は、第１柱状部１３１上に開口部１８０を有する。即ち、開口部１８０によって、第２半導体層１０４の上面上に第２電極１０９の設けられていない領域が形成される。この領域が、レーザ光の出射面１０８である。出射面１０８の形状は、例えば、図２に示すような矩形であるが、例えば、円形などであることもできる。第１電極１０７および第２電極１０９によって活性層１０３に電流が注入される。
【００３０】
整流部１２０は、基板１０１の第２面１０１ｂの上に形成された第１半導体層１１２と、基板１０１の第３面１０１ｃの上であって、第１半導体層１１２に連続して形成された第２半導体層１１４と、を含む。整流部１２０の第２半導体層１１４は、図２、図３に示すように、第１半導体層１１２の側方に形成されている。整流部１２０の第２半導体層１１４の上面の延長面上には、発光部１４０の上面（具体的には、発光部１４０のコンタクト層１２４の上面）がある。即ち、基板１０１の裏面を基準とすると、整流部１２０の第２半導体層１１４の上面の高さ位置は、発光部１４０の上面の高さ位置と同じである。
【００３１】
整流部１２０の第１半導体層１１２および第２半導体層１１４は、発光部１４０の第１半導体層１０２の一部（第２柱状部１３２）と同一の工程で形成され、かつ、同じ不純物を含む。整流部１２０の第１半導体層１１２は、第２柱状部１３２と同じ組成、同じ膜厚（但し、膜厚は、基板１０１の裏面に垂直な方向で測定する。以下、同じ。）の半導体層からなり、同じ不純物を含む（但し、導電型は異なる。）。また、整流部１２０の第２半導体層１１４は、第２柱状部１３２と同じ組成、同じ膜厚の半導体層からなり、同じ不純物を含む（導電型も同じ）。
【００３２】
具体的には、整流部１２０の第１半導体層１１２は、例えば、ｐ型（第２導電型）Ａｌ０．９Ｇａ０．１Ａｓ層とｐ型Ａｌ０．１５Ｇａ０．８５Ａｓ層とを交互に積層した３２ペアの分布ブラッグ反射型（ＤＢＲ）ミラーである。整流部１２０の第２半導体層１１４は、例えば、ｎ型（第２導電型）Ａｌ０．９Ｇａ０．１Ａｓ層とｎ型Ａｌ０．１５Ｇａ０．８５Ａｓ層とを交互に積層した３２ペアの分布ブラッグ反射型（ＤＢＲ）ミラーである。整流部１２０の第１半導体層１１２および第２半導体層１１４は、発光部１４０の第１半導体層１０２と同じく、ケイ素（Ｓｉ）などのIV族原子を含む。
【００３３】
なお、整流部１２０の第１半導体層１１２および第２半導体層１１４は、発光部１４０の第１半導体層１０２の全部（即ち、第１柱状部１３１の一部と第２柱状部１３２）と同一の工程で形成されることもできる。この場合、整流部１２０の第１半導体層１１２の膜厚と、整流部１２０の第２半導体層１１４の膜厚と、発光部１４０の第１半導体層１０２の膜厚は、同じになる。
【００３４】
なお、整流部１２０の第１半導体層１１２および第２半導体層１１４を構成する各層の組成および層数は特に限定されるわけではない。ｐ型の第１半導体層１１２およびｎ型の第２半導体層１１４により、ｐｎダイオードが形成される。
【００３５】
整流部１２０のうち、第２半導体層１１４は、柱状の半導体堆積体（以下「第３柱状部」という）１３３を構成しており、第１半導体層１１２は、他の柱状の半導体堆積体（以下「第４柱状部」という）１３４を構成している。第３柱状部１３３の平面形状は、例えば図１に示すような矩形である。第４柱状部１３４の平面形状は、例えば図１に示すような矩形である。第３柱状部１３３は、第４柱状部１３４と連続しており、第４柱状部１３４の側方に形成されている。
【００３６】
第１半導体層１１２の上には、第３電極１１７が形成されている。第３電極１１７の平面形状は、例えば図１に示すような矩形である。第３電極１１７は、第１半導体層１１２と電気的に接続されている。第２半導体層１１４の上には、第４電極１１９が形成されている。第４電極１１９の平面形状は、例えば図１に示すような矩形である。第４電極１１９は、第２半導体層１１４と電気的に接続されている。第３電極１１７および第４電極１１９は、整流部１２０を駆動させるために使用される。
【００３７】
第１〜第４柱状部１３１，１３２，１３３，１３４の側面は、図１〜図５に示すように、埋め込み絶縁層１０６で覆われている。埋め込み絶縁層１０６を構成する樹脂は、例えば、ポリイミド樹脂などを用いることができる。図１〜図３に示すように、第２柱状部１３２の側面と第４柱状部１３４の側面とは、接している。即ち、第２柱状部１３２と第４柱状部１３４とは連続している。これにより、第１半導体層１０２と第１半導体層１１２との接続抵抗を低減することができ、延いては、発光部１４０と整流部１２０との接続抵抗を低減することができる。なお、第２柱状部１３２と第４柱状部１３４とを連続させないこともできる。即ち、埋め込み絶縁層１０６を、基板１０１の第２面１０１ｂ上であって、第２柱状部１３２と第４柱状部１３４との間に形成することができる。
【００３８】
発光部１４０と整流部１２０とは、図６の回路図に示すように、電気的に並列接続されており、整流部１２０は、発光部１４０とは逆方向の整流作用を有する。具体的な接続形態としては、例えば、第１電極１０７と第３電極１１７とが第１配線１２６によって電気的に接続され、第２電極１０９と第４電極１１９とが第２配線１２８によって電気的に接続されることができる。第１配線１２６は、第１電極１０７の上面および第３電極１１７の上面と接触している。第２配線１２８は、第２電極１０９の上面および第４電極１１９の上面と接触している。第１および第２配線１２６，１２８の平面形状は、例えば図１に示すような矩形である。
【００３９】
発光部１４０を駆動する際、発光部１４０には順方向電圧が印加され、整流部１２０には逆方向電圧が印加される。この際に、発光部１４０のみに電流を流すために、整流部１２０のブレークダウン電圧は、発光部１４０の駆動電圧よりも大きいことが好ましい。これにより、発光部１４０に順方向電圧を印加しても、整流部１２０には逆電流が流れない（または、ほとんど流れない）ので、発光部１４０では正常に発光動作が行われる。
【００４０】
なお、本発明は、発光部１４０が面発光型半導体レーザである場合に限定されず、その他の面発光型装置（例えば半導体発光ダイオード）に適用されることができる。
【００４１】
２．  次に、本実施形態に係る面発光型装置１００の製造方法の一例について、図１〜図５、図７〜図９を参照しながら説明する。図７〜図９は、図１〜図５に示す本実施形態の面発光型装置１００の一製造工程を模式的に示す断面図であり、それぞれ図２に示す断面図に対応している。
【００４２】
（１）まず、基板１０１として、例えば半絶縁性ＧａＡｓ基板を用意する。次に、図７に示すように、基板１０１の上面に、第１、第３面１０１ａ，１０１ｃおよび第２面１０１ｂを形成する。第１、第３面１０１ａ，１０１ｃおよび第２面１０１ｂは、公知のリソグラフィ技術およびエッチング技術を用いて形成され、エッチャントは、上述した第１、第３面１０１ａ，１０１ｃの面指数と第２面１０１ｂの面指数との組み合わせに応じて適宜選択される。
【００４３】
次に、図７に示すように、基板１０１の上に、組成を変調させながらエピタキシャル成長させることにより、第１層１５１、第２層１５２、第３層１５３、第４層１５４をこの順に形成する。第１層１５１は、少なくとも、発光部１４０の第１半導体層１０２、整流部１２０の第１半導体層１１２、および整流部１２０の第２半導体層１１４となる層である。第２層１５２は、少なくとも、活性層１０３となる層である。第３層１５３は、少なくとも、発光部１４０の第２半導体層１０４となる層である。第４層１５４は、少なくとも、発光部１４０のコンタクト層１２４となる層である。
【００４４】
第１層１５１は、分子線エピタキシー（ＭＢＥ）法を用いて形成される。第１層１５１（即ち、発光部１４０の第１半導体層１０２、整流部１２０の第１半導体層１１２、および整流部１２０の第２半導体層１１４）は、ＧａＡｓ層およびＡｌＧａＡｓ層のうちの少なくとも一方を含むことができる。第１層１５１を形成する際には、ＳｉなどのIV族原子を添加する。ＳｉなどのIV族原子は、ＧａＡｓなどのIII−Ｖ族化合物半導体内で、形成面の面指数、結晶成長条件（成長温度、Ｖ／III比）に依存して、ｎ型不純物またはｐ型不純物となる性質を有する。このことは、上述した文献１や文献２（M. Fujii et al. Surface Science 267 (1992) 26）などに開示されている。従って、結晶成長条件を調整することにより、第１、第３面１０１ａ，１０１ｃの上に形成される第１層１５１（即ち、発光部１４０の第１半導体層１０２および整流部１２０の第２半導体層１１４）内において、ＳｉなどのIV族原子は、ｎ型（第１導電型）の不純物となる。即ち、発光部１４０の第１半導体層１０２および整流部１２０の第２半導体層１１４は、ｎ型となる。また、結晶成長条件を調整することにより、第２面１０１ｂの上に形成される第１層１５１（即ち、整流部１２０の第１半導体層１１２）内において、ＳｉなどのIV族原子は、ｐ型（第２導電型）の不純物となる。即ち、整流部１２０の第１半導体層１１２は、ｐ型となる。
【００４５】
また、第２層１５２は、例えばＭＢＥ法などを用いて、不純物を添加せずに（即ち、アンドープで）形成され、第３、第４層１５３，１５４は、例えばＭＢＥ法などを用いて、ｐ型の不純物を添加して形成されることができる。ｐ型の不純物としては、例えば、Ｃ、Ｂｅなどを用いることができる。ｐ型の不純物の添加は、イオン注入法などを用いずに、第２層１５２の結晶成長中に行うことが好ましい。これにより、面発光型装置１００の製造工程を簡素化することができる。
【００４６】
なお、第３層１５３を成長させる際に、活性層１０３近傍の少なくとも１層を、後に酸化されて発光部１４０の酸化狭窄層１０５となる層とすることができる。発光部１４０の酸化狭窄層１０５となる層としては、例えば、Ａｌ組成が０．９５以上のＡｌＧａＡｓ層などを用いることができる。
【００４７】
（２）次に、図８に示すように、第１〜第４層１５１，１５２，１５３，１５４をパターニングすることにより、所望の形状の第１〜第４柱状部１３１，１３２，１３３，１３４を形成することができる。即ち、発光部１４０の第１半導体層１０２、活性層１０３、第２半導体層１０４、およびコンタクト層１２４、並びに、整流部１２０の第１半導体層１１２および第２半導体層１１４を、所望の形状に形成することができる。第１〜第４層１５１，１５２，１５３，１５４のパターニングは、公知のリソグラフィ技術とエッチング技術を用いて行うことができる。
【００４８】
（３）次に、図９に示すように、例えば４００℃程度の水蒸気雰囲気中に、上記工程後の形成物を投入することにより、前述の発光部１４０の酸化狭窄層１０５となる層を側面から酸化して、発光部１４０の酸化狭窄層１０５を形成する。酸化狭窄層１０５を有する発光部１４０では、駆動する際に、酸化狭窄層１０５が形成されていない部分（酸化されていない部分）のみに電流が流れる。従って、酸化狭窄層１０５を形成する工程において、形成する酸化狭窄層１０５の範囲を制御することにより、電流密度の制御が可能となる。
【００４９】
次に、図９に示すように、第１〜第４柱状部１３１，１３２，１３３，１３４を取り囲む埋め込み絶縁層１０６を形成する。例えば、埋め込み絶縁層１０６として、ポリイミド樹脂を用いた場合、まず、例えば、スピンコート法等を用いて前駆体層（ポリイミド前駆体層）を形成する。次に、基板１０１を加熱して溶媒を除去した後、例えば３５０℃程度の炉に入れて、前駆体層をイミド化させる。これにより、ほぼ完全に硬化したポリイミド樹脂層が形成される。なお、第１柱状部１３１の上面および第３柱状部１３３の上面は、例えば、公知のリソグラフィ技術およびエッチング技術を用いて露出させることができる。以上の工程により、埋め込み絶縁層１０６が形成される。
【００５０】
（４）次に、図１〜図５に示すように、第１〜第４電極１０７，１０９，１１７，１１９を形成し、その後、第１、第２配線１２６，１２８を形成する。これらの電極および配線は、例えば、真空蒸着法およびリフトオフ法の組み合わせ等により形成することができる。第１、第４電極１０７，１１９（ｎ型オーミック電極）としては、例えば、金（Ａｕ）とゲルマニウム（Ｇｅ）の合金、ニッケル（Ｎｉ）、金（Ａｕ）をこの順に積層した積層膜を用いることができる。第２、第３電極１０９，１１７（ｐ型オーミック電極）としては、例えば、金（Ａｕ）と亜鉛（Ｚｎ）の合金、金（Ａｕ）をこの順に積層した積層膜を用いることができる。第１、第２配線１２６，１２８としては、例えば、チタン（Ｔｉ）、白金（Ｐｔ）、金（Ａｕ）をこの順に積層した積層膜を用いることができる。なお、各電極、各配線の材料は、これらに限定されない。
【００５１】
以上の工程により、図１〜図５に示すように、本実施形態の面発光型装置１００が得られる。
【００５２】
３．  本実施形態に係る面発光型装置１００よれば、発光部１４０に逆方向電圧が印加されても、発光部１４０と並列接続された整流部１２０に電流が流れる。これにより、面発光型装置１００の逆方向電圧に対する静電破壊耐圧を著しく向上させることができる。従って、実装プロセス等における静電破壊を防止できるため、取り扱いに優れるとともに、信頼性の向上を図ることができる。
【００５３】
また、本実施形態では、第１〜第４層１５１，１５２，１５３，１５４をパターニングする工程（図７、図８参照）において、発光部１４０の上面（具体的には、発光部１４０のコンタクト層１２４の上面）はエッチングされない。即ち、発光部１４０の高さ（発光部１４０の膜厚）は、前記パターニング工程の前後において変化することはない。このことは、発光部１４０の高さ制御が、エッチングの精度に依存しないことを意味する。従って、本実施形態では、設計通りの発光部１４０を形成することができ、延いては、信頼性の良好な面発光型装置１００を提供することができる。
【００５４】
また、本実施形態では、発光部１４０の上面は、整流部１２０の第２半導体層１１４の上面の延長面上にある。これにより、発光部１４０の上面と整流部１２０の第２半導体層１１４の上面との段差を無くすことができる。その結果、発光部１４０の上面上に形成された第２電極１０９と、整流部１２０の第２半導体層１１４の上面上に形成された第４電極１１９とを接続する第２配線１２８の段差を少なくすることができる。従って、第２配線１２８の断線を防止することができる。また、第２配線１２８の段差が第２配線１２８のパターニングに与える影響を抑制することができ、第２配線１２８を精度良くパターニングすることができる。
【００５５】
また、本実施形態の半導体層の成膜工程（図７参照）では、基板１０１の上に、第１〜第４層１５１，１５２，１５３，１５４のみを形成する。これにより、例えば、上述したような、整流部１２０を形成するために、第４層１５４の上にさらに何らかの層を形成するような場合に比べ、製造工程時間を短縮することができ、延いては、面発光型装置１００の製造コストを低減することができる。
【００５６】
また、本実施形態では、図６に示すように、発光部１４０のダイオードと整流部１２０のダイオードの２つのダイオードで面発光型装置１００が構成される。即ち、必要最低限のダイオードで面発光型装置１００を構成することができる。従って、本実施形態によれば、シンプルな構成の面発光型装置１００を提供することができる。
【００５７】
また、本実施形態では、第１面１０１ａに対して傾斜している第２面１０１ｂの上に整流部１２０の一部（即ち、整流部１２０の第１半導体層１１２）が形成されている。これにより、例えば第１面１０１ａの延長面上に整流部１２０を形成するような場合に比べ、平面視における素子面積を増やさずに、整流部１２０の形成可能な面積（即ち、第２面１０１ｂの面積）を増やすことができる。従って、設計の自由度を向上させることができる。
【００５８】
また、本実施形態によれば、発光部１４０の第１半導体層１０２、整流部１２０の第１半導体層１１２、および整流部１２０の第２半導体層１１４は、同一の工程で形成される。例えば、発光部１４０の第１半導体層１０２、整流部１２０の第１半導体層１１２、および整流部１２０の第２半導体層１１４への不純物の添加は、同時に行うことができる。従って、同一基板上に発光部１４０および整流部１２０を形成する場合に、製造工程を簡素化することができる。
【００５９】
上記のように、本発明の実施形態について詳細に説明したが、本発明の新規事項および効果から実体的に逸脱しない多くの変形が可能であることは当業者には容易に理解できるであろう。従って、このような変形例はすべて本発明の範囲に含まれるものとする。
【００６０】
例えば、図１０〜図１４に示すように、第１面１０１ａは、第３面１０１ｃに比べ、高い位置に形成されていることができる。なお、図１０は、この場合の面発光型装置１００を模式的に示す平面図であり、図１１は、図１０のXI−XI線断面図であり、図１２は、図１０のXII−XII線断面図であり、図１３は、図１０のXIII−XIII線断面図であり、図１４は、図１０のXIV−XIV線断面図である。
【００６１】
例えば、上述した実施形態において、各半導体層におけるｐ型とｎ型とを入れ替えても本発明の趣旨を逸脱するものではない。この場合、第１、第３面１０１ａ，１０１ｃの面指数と第２面１０１ｂの面指数の組み合わせとしては、発光部１４０の第１半導体層１０２および整流部１２０の第２半導体層１１４が第２導電型（ｐ型）に、整流部１２０の第１半導体層１１２が第１導電型（ｎ型）になるように適宜選択される。
【図面の簡単な説明】
【００６２】
【図１】実施形態に係る面発光型装置を模式的に示す平面図。
【図２】実施形態に係る面発光型装置を模式的に示す断面図。
【図３】実施形態に係る面発光型装置を模式的に示す断面図。
【図４】実施形態に係る面発光型装置を模式的に示す断面図。
【図５】実施形態に係る面発光型装置を模式的に示す断面図。
【図６】実施形態に係る面発光型装置の回路図。
【図７】実施形態に係る面発光型装置の製造方法を模式的に示す断面図。
【図８】実施形態に係る面発光型装置の製造方法を模式的に示す断面図。
【図９】実施形態に係る面発光型装置の製造方法を模式的に示す断面図。
【図１０】実施形態に係る面発光型装置の変形例を模式的に示す平面図。
【図１１】実施形態に係る面発光型装置の変形例を模式的に示す断面図。
【図１２】実施形態に係る面発光型装置の変形例を模式的に示す断面図。
【図１３】実施形態に係る面発光型装置の変形例を模式的に示す断面図。
【図１４】実施形態に係る面発光型装置の変形例を模式的に示す断面図。
【符号の説明】
【００６３】
１００  面発光型装置、１０１  基板、１０１ａ〜ｃ  第１〜第３面、１０２  第１半導体層、１０３  活性層、１０４  第２半導体層、１０５  酸化狭窄層、１０６  埋め込み絶縁層、１０７  第１電極、１０８  出射面、１０９  第２電極、１１２  第１半導体層、１１４  第２半導体層、１１７  第３電極、１１９  第４電極、１２０  整流部、１２４  コンタクト層、１２６  第１配線、１２８  第２配線、１３１〜１３４  第１〜第４柱状部、１３５，１３６  不純物、１４０  発光部、１５１〜１５４  第１〜第４層，１８０  開口部
【図１】
2006261521.tif 000003
【図２】
2006261521.tif 000004
【図３】
2006261521.tif 000005
【図４】
2006261521.tif 000006
【図５】
2006261521.tif 000007
【図６】
2006261521.tif 000008
【図７】
2006261521.tif 000009
【図８】
2006261521.tif 000010
【図９】
2006261521.tif 000011
【図１０】
2006261521.tif 000012
【図１１】
2006261521.tif 000013
【図１２】
2006261521.tif 000014
【図１３】
2006261521.tif 000015
【図１４】
2006261521.tif 000016